(57)【要約】【課題】使用したときに涼しく感じる機能性を布帛に持たせながらも、布帛の外観が当該機能性によって損なわれること防止することができる涼感織布を提供する。【解決手段】普通糸と機能性糸とから構成される織布であって、機能性糸は、中空状の合成樹脂製フィラメントを含むものであって、赤外線反射材と熱伝導性向上材とを含有し、織布の一方の面において機能性糸が露出する面積に対して普通糸が露出する面積が大きくなるように織成した涼感織布である。【選択図】図１
2018076616.tif 000002
【特許請求の範囲】
【請求項１】
普通糸と機能性糸とから構成される織布であって、
機能性糸は、中空状の合成樹脂製フィラメントを含むものであって、赤外線反射材と熱伝導性向上材とを含有し、
織布の一方の面において機能性糸が露出する面積に対して普通糸が露出する面積が大きくなるように織成した涼感織布。
【請求項２】
織布の組織は、織布の一方の面において普通糸の露出率が５０％を超える綾織又は朱子織である請求項１に記載の涼感織布。
【請求項３】
普通糸は、綿、毛、麻、及び絹からなる群より選ばれる少なくとも１種以上の天然繊維を含有するものである請求項１又は２に記載の涼感織布。
【請求項４】
機能性糸は、ナイロン、ポリエステル、及びポリウレタンからなる群より選ばれる少なくとも１種以上の合成樹脂材料を含むものである請求項１ないし３のいずれかに記載の涼感織布。
【請求項５】
請求項１ないし４のいずれかに記載の涼感織布で構成された布製品。
【発明の詳細な説明】
【技術分野】
【０００１】
本発明は、使用時に涼しく感じる涼感織布、及びそれを使用して構成される布製品に関する。
【背景技術】
【０００２】
夏季など温度が高い時期に主に使用される機能性を有する素材が開発されている。例えば、特許文献１には、窒化アルミニウム微粒子などのファインセラミックスの分散液に対して綿布を含浸し、それを乾燥してファインセラミクスの粒子を布帛に固着させることと、ファインセラミクスを固着させた布帛を肌着として使用することとが記載されてている。
【０００３】
特許文献２には、ポリアミドなどの合成樹脂で構成した不通気性中空状体とした糸で全天候型の衣服を編成することが記載されている。この考案では、注入する空気圧の強弱によって、中空状体である糸を膨張又は収縮させて通気孔の大小に可変させて、外気との断熱効果を変化させるとされている。
【０００４】
中空状の糸で構成した織編物としては、特許文献３の発明や、特許文献４の発明が公知である。特許文献４の仮撚中空マルチフィラメント糸は、中空にすることによって光の反射や屈折を発現させて防透制を高めるとされている。このため防撓材として機能する酸化チタンの微粒子の含有量を減少させることができるとされている。
【先行技術文献】
【特許文献】
【０００５】
【特許文献１】特開平６−３１３２６７号公報
【特許文献２】実公昭４４−２５８４８号公報
【特許文献３】特開昭５２−８１７０号公報
【特許文献４】２０１６−１１３７１４号公報
【発明の概要】
【発明が解決しようとする課題】
【０００６】
特許文献１及び特許文献４のように、セラミクスの粒子や酸化チタンなどの粒子を布帛に固着させて布帛の機能性を向上させると、固着させた機能性の粒子によって布帛の外観や質感が損なわれてしまうことがある。また、特許文献２ないし４のように、布帛を構成する糸を中空状にした場合は防透性が向上するなど機能性が向上する。しかし、光の屈折や反射によって布帛に過剰な艶がでたり布帛の白色に見えしまうなど、布帛の外観が質感が損なわれていまうことがある。
【０００７】
本発明は、使用したときに涼しく感じる機能性を布帛に持たせながらも、布帛の外観が当該機能性によって損なわれること防止することができる涼感織布と、その涼感織布で構成された布製品を提供することを目的とする。
【課題を解決するための手段】
【０００８】
普通糸と機能性糸とから構成される織布であって、機能性糸は、中空状の合成樹脂製フィラメントを含むものであって、赤外線反射材と熱伝導性向上材とを含有し、織布の一方の面において機能性糸が露出する面積に対して普通糸が露出する面積が大きくなるように織成した涼感織布によって、上記の課題を解決する。この涼感織布では、織布の一方の面において機能性糸に対して普通糸の方がより多く露出する。このため、機能性糸によって涼感織布の外観が損なわれ難くなっている。その一方で機能性糸によって涼感を発現させることが可能となっている。
【０００９】
織布の組織は、織布の一方の面において普通糸の露出率が５０％を超える、綾織又は朱子織とすることが好ましい。経糸若しくは緯糸の露出率は、以下のようにして求める。
普通糸の露出率（％）＝普通糸の露出面積/（普通糸の露出面積＋機能性糸の露出面積）×１００
【００１０】
綿、毛、、麻、及び絹からなる群より選ばれる少なくとも１種以上の天然繊維を含有するものであることが好ましい。これにより、外観は天然繊維で構成した布帛でありながら、使用したときに涼しく感じる天然繊維からなる織布を得ることができる。
【００１１】
機能性糸は、ナイロン、ポリエステル、及びポリウレタンからなる群より選ばれる少なくとも１種以上の合成樹脂材料から構成されるものとすることが好ましい。これらの材料を使用することによって、涼感織布に速乾性を付与することができる。
【００１２】
上記の涼感織布を使用して布製品を縫製することで、高い時期においても涼しく感じる布製品を提供することができる。
【発明の効果】
【００１３】
本発明によれば、使用したときに涼しく感じる機能性を布帛に持たせながらも、布帛の外観が当該機能性によって損なわれること防止することができる涼感織布と、その涼感織布で構成された布製品とを提供することができる。
【図面の簡単な説明】
【００１４】
【図１】本発明の一実施形態に係る涼感織布の一方の面の組織図である。
【図２】図１の涼感織布の他方の面を示す組織図である。
【図３】本発明の他の実施形態に係る涼感織布の一方の面の組織図である。
【図４】図３の涼感織布の他方の面を示す組織図である。
【図５】本発明の他の実施形態に係る涼感織布の一方の面の組織図である。
【図６】図５の涼感織布の他方の面を示す組織図である。
【図７】本発明の他の実施形態に係る涼感織布の一方の面の組織図である。
【図８】図７の涼感織布の他方の面を示す組織図である。
【図９】本発明の他の実施形態に係る涼感織布の一方の面の組織図である。
【図１０】図７の涼感織布の他方の面を示す組織図である。
【図１１】涼感織布の評価試験に使用した装置を示す図面である。
【発明を実施するための形態】
【００１５】
以下、本発明の一実施形態について図面を参照しながら説明する。以下で説明する実施形態は一例に過ぎず、本発明はこれに限定されるものではない。
【００１６】
本実施形態の涼感織布１ａは、普通糸１１ａと機能性糸１２ａとから構成される織布である。より具体的には、経糸１３として普通糸１１ａを使用して、緯糸１４として機能性糸１２ａを使用している。涼感織布１ａは、図１及び図２に示したように、３/１綾織組織としている。図１及び図２では、経糸を黒色で示し、緯糸を白色で示し、図３ないし図１０についても同様である。
【００１７】
図１の組織図に示したように、涼感織布１aの一方の面においては、普通糸１１ａの露出率は７５％であり、機能性糸１２ａの露出率は２５％である。一方、涼感織布１ａの他方の面においては、図２の組織図に示したように、普通糸１１ａの露出率は２５％であり、機能性糸１２ａの露出率は７５％である。本実施形態の涼感織布１aでは、以上のようにして、一方の面において機能性糸１２ａに対して普通糸１１ａが露出する面積が大きくなるようにしている。
【００１８】
一方の面において、機能性糸に対して普通糸が露出する面積が大きくなるようにするには、例えば、図３及び図４の組織図に示したように、綾織の１種である３／１破れ斜文織としてもよい。涼感組織１ｂの一方の面において、経糸１３（普通糸１１ｂ）の露出率は、図１の場合と同様に、７５％であり、緯糸１４（機能性糸１２ｂ）の露出率は、図１の場合と同様に、２５％である。そして、他方の面においては、経糸１３（普通糸１１ｂ）の露出率は、図２の場合と同様に、２５％であり、緯糸１４（機能性糸１２ｂ）の露出率は７５％である。
【００１９】
一方の面において、機能性糸に対して普通糸が露出する面積が大きくなるようにするには、例えば、図５及び図６の組織図に示したように、綾織の１種である２／１綾織りとしてもよい。涼感組織１ｃの一方の面においては、図５に示したように、経糸１３（普通糸１１ｃ）の露出率は６２．５％であり、緯糸１４（機能性糸１２ｃ）の露出率は３７．５％である。そして、他方の面においては、図６に示したように、経糸１３（普通糸１１ｃ）の露出率は３７．５％であり、緯糸１４の露出率は６２．５％である。
【００２０】
一方の面において、機能性糸に対して普通糸が露出する面積が大きくなるようにするには、例えば、図７及び図８の組織図に示したように、朱子織の一種である５枚朱子織としてもよい。涼感組織１ｄの一方の面においては、図７に示したように、経糸１３（普通糸１１ｄ）の露出率は８０％であり、緯糸１４（機能性糸１２ｄ）の露出率は２０％である。そして、他方の面においては、図８に示したように、経糸１３（普通糸１１ｄ）の露出率は２０％であり、緯糸１４（機能性糸１２ｄ）の露出率は８０％である。
【００２１】
一方の面において、機能性糸に対して普通糸が露出する面積が大きくなるようにするには、例えば、図９及び図１０の組織図に示したように、朱子織の一種である８枚朱子織としてもよい。涼感組織１ｅの一方の面においては、図９に示したように、経糸１３（普通糸１１ｅ）の露出率は８７．５％であり、緯糸１４（機能性糸１２ｅ）の露出率は１２．５％である。そして、他方の面においては、経糸１３（普通糸１１ｅ）の露出率は１２．５％であり、緯糸１４（機能性糸１２ｅ）の露出率は８７．５％である。
【００２２】
以上のように、涼感織布の一方の面において普通糸の露出率が５０％を超える綾織又は涼感織布の一方の面において普通糸の露出率が５０％を超える朱子織を採用することによって、一方の面において機能性糸１２に対して普通糸１１が露出する面積が大きくなるようにすることができる。涼感織布を使用する際には、涼感織布の一方の面が製品の表側になるような布使いをすることによって、外観は普通の織布に見えるものの、涼感の機能性を備えた織布を提供することができる。
【００２３】
例えば、上記の実施形態の涼感織布を使用して衣服などの布製品を縫製する場合は、織布の一方の面が衣服の表側になり、織布の他方の面が衣服の裏側になるようにすればよい。このようにすれば、外観は普通糸を使用した衣服でありながら、涼感の機能性を備えた布製品を提供することが可能になる。
【００２４】
上記の実施形態においては、機能性糸として、中空状の合成樹脂製フィラメントであって、赤外線反射材と熱伝導性向上材とを含有するものを使用した。例えば、機能性糸は、複数本の中空状の合成樹脂製フィラメントを撚った撚糸とすることができる。また、機能性糸は、合成樹脂材料を中空状にしたモノフィラメントであってもよい。
【００２５】
機能性糸に含まれる合成樹脂材料は、ナイロン、ポリエステル、ポリウレタンからなる群より選ばれる少なくとも１種以上の合成樹脂材料を含むことが好ましい。ナイロンやポリエステルは、ほとんど水を吸わず、吸湿もしないので涼感織布に速乾性を付与することができる。速乾性を高めることによって、蒸れにくくしてさらに涼感を向上させることができる。ポリウレタンは、伸縮性に優れるため、例えば、ポリウレタン糸を芯材として使用し、それにナイロン糸やポリエステル糸を巻き付けることで、機能性糸に伸縮性を持たせることができる。この場合は、ポリエステル糸、ナイロン糸、及びポリウレタン糸のうち少なくとも一つの糸を中空状にすればよい。ポリエステル糸、ナイロン糸、及びポリウレタン糸は、モノフィラメントでもよいし、マルチフィラメントであってもよい。
【００２６】
赤外線反射材としては、例えば、白色顔料の粉末を含有するものを使用することができる。白色顔料としては、例えば、金属酸化物、鉱物、及び無機物からなる群より選ばれる少なくとも１種以上の粉末が挙げられる。金属酸化物としては、例えば、二酸化チタン、酸化亜鉛が挙げられる。鉱物としては、例えば、
白色雲母が挙げられる。無機物としては、例えば、炭酸カルシウム、硫酸バリウムが挙げられる。赤外線反射材は、例えば、機能性糸に付着させたり、機能性糸に練り込んだりすればよい。赤外線反射材を配合することによって、織布の他方の面の温度が上昇することを防ぐことができる。
【００２７】
白色顔料を配合することによって、紫外線が涼感織布を透過する量を低減することができる。これによって、涼感織布を使用した際に日焼けを防止することが可能になる。
【００２８】
熱伝導性向上材としては、例えば、ダイヤモンド、窒化珪素、窒化アルミニウム、炭化珪素、ベリリア、アルミナ、ヒスイ輝石、エジリン輝石、及びコスモクロア輝石からなる群より選ばれる少なくとも１種以上の粉末を含有するものを好適に使用することができる。熱伝導性向上材は、例えば、機能性糸に付着させたり、機能性糸に練り込んだりすればよい。熱伝導性向上材を配合することによって、肌が涼感織布に触れたときに冷感を生じさせることができる。
【００２９】
上記の実施形態においては、普通糸として、涼感を生じさせる機能性を有しない普通の糸を使用した。普通糸は赤外線反射材を含有しないため、任意の染料や顔料を使用して白色以外の任意の色彩に着色することが可能である。また、普通糸を変更することによって任意の風合いや感触を涼感織布に付与することができる。例えば、普通糸として、綿、毛、麻、及び絹からなる群より選ばれる少なくとも１種以上の天然繊維を使用することができる。これによって外観や質感は天然繊維で構成した織布と同様にして、涼感を生じさせる機能を織布に付与することが可能になる。
【００３０】
本実施形態の涼感織布では、中空状であり遮熱効果を備えるため、涼感織布の一方の面が太陽光などによって加熱されても、涼感織布の他方の面が昇温し難い。これによって、涼感織布の他方の面に涼感を持たせることができる。
【００３１】
上記の実施形態においては、経糸１３に普通糸を使用し、緯糸１４に機能性糸を使用した。経糸と緯糸の関係を入れ替えてもよい。緯糸に普通糸を使用し、経糸に機能性糸を使用した場合、機能性糸に対して普通糸が多く露出する面の表と裏の関係が入れ替わる。すなわち、上記の実施形態で織布の表側に普通糸が多く露出しているとすれば、緯糸に普通糸を使用し経糸に機能性糸を使用した場合は織布の裏側に普通糸が多く露出する。この場合は、織布の裏側を一方の面として使用すればよい。
【実施例】
【００３２】
以下、本発明の実施例を挙げて、より具体的に説明する。
【００３３】
中空形状の断面に対応する口金を備える押出機を利用して、ナイロンを溶融紡糸して複数の中空形状のモノフィラメントが縒り合されてなるマルチフィラメントを得た。ナイロンを溶融し、混錬する際に、酸化チタンの粉末と、ヒスイ輝石の粉末を添加した。
【００３４】
ポリウレタンを乾式紡糸してポリウレタンのマルチフィラメントを得た。これに、上記のナイロン製のフィラメントを巻き付けて熱セットし、機能性糸を得た。この機能性糸を緯糸として使用し、リング紡績で得た綿糸を経糸として使用し、３/１綾織りの涼感織布を得た。綿糸は、インジゴ染料で染色されたものを使用した。涼感織布の外観は、白色の綿糸とインジゴで染色した綿糸を織成した通常のデニム生地と同じであった。この涼感織布を引っ張ってみると伸縮性を備えていた。
【００３５】
上記のデニム生地と、比較のために用意した試験布（比較例）とを、図１１に示した試験装置にセットして、それぞれの生地の裏面における温度を測定した。比較のために用意した試験布は、上記の涼感織布の機能性糸を通常のデニム生地において緯糸として使用される未染色の綿糸に変更した点以外は、上記の涼感織布と同じものである。図１１の装置は、発泡スチロールで構成した試験台２１と、高さ１ｃｍであり平面側と底面側とに開口部を備える枠状の試料台２２と、試料台の内部に設置された熱電対センサー２５と、熱電対センサーの上に配される黒体テープ２６と、写真撮影用のレフランプ２３と、レフランプ２３の支持部２４とを備える。レフランプ２３の光源は白熱電球である。白熱電球では、発光効率が悪く、電力の多くが赤外線や熱として放出される。
【００３６】
測定条件は、２０℃、湿度６５％の環境でレフランプ２３と試験台２１の距離は３０ｃｍとした。上記の涼感織布２７と比較のために用意した試験布２８（比較例）とをそれぞれ試料台２２に載せた状態でレフランプを点灯し、１５分間にわたって、熱電対で生地の裏面の温度の変化を測定した。測定が終わると、涼感織布２７の位置と比較のために用意した試験布２８の位置を入れ替えて再度同じ要領で測定を行った。２回の測定位置を平均化して、表１にまとめた。
【００３７】
【表１】
2018076616.tif 000003
【００３８】
表１に記載した通り、本発明の実施例に係る涼感織布では、比較例に係る試験布と比べて最大で５．４℃もの温度差が生じる。このことから、本実施例に係る涼感織布は、太陽光線に曝されるなどしても生地の裏側の温度が上昇し難いことがわかる。
【００３９】
次に、ＪＩＳ  Ｌ  １０９６のＢ法によって、本実施例に係る涼感織布の滑脱抵抗力を調べたところ、縦方向は１．９であり、横方向は１．２であった。このことから、滑脱に対する抵抗性は十分であることがわかった。
【００４０】
次に、本実施例に係るデニム生地の拡散性残留水分率を調べた。試験方法は、水を滴下する前に２０℃、湿度６５％の環境で試験片の質量（Ｗ０）を測定する。試験片に０．３ｍｌの水を滴下して質量（Ｗ１）を測定する。試験片を吊り下げた状態にして、経過時間毎の質量（Ｗ２）を測定する。次式によって拡散性残留水分率を求める。結果を表２に示す。
拡散性残留水分率（％）＝（Ｗ２−Ｗ０）×１００/（Ｗ１−Ｗ０）
【００４１】
【表２】
2018076616.tif 000004
【００４２】
表２に示したように本実施例に係るデニム生地では、約７０分で拡散性残留水分率は０％になった。このことから、本実施例に係る涼感織布では、汗などで濡れても速やかに乾燥することがわかる。
【００４３】
次に、本実施例に係る涼感織布の接触冷感性について調べた。試験方法は、カトーテック社の測定装置（サーモラボＩＩ）を使用して、温度差１０℃で測定を行った。その結果、本実施例に係るデニム生地では熱伝導率が０．１２４Ｗ/ｃｍ２であった。このことから、本実施例に係るデニム生地は、接触冷感性を備えることがわかった。
【００４４】
次に、本実施例に係る涼感織布の紫外線遮蔽率について調べた。試験方法は、AS/NZS4399:1996に準じて行った。測定波長は２９０−４００ｎｍである。その結果、本実施例に係る涼感織布における紫外線の透過率は、紫外線Ａ波、紫外線Ｂは共に０．０５％であり、ＵＰＦ評価は５０プラス（秀評価）であった。このことから、本実施例に係るデニム生地は、優れた紫外線遮蔽率を備えることがわかった。
【００４５】
次に、本実施例に係るデニム生地を使用してジーンズパンツを作製した。このジーンズパンツを着用して感応評価を行った。脚を通すと接触冷感があり涼しく感じた。このジーンズパンツを着用して、夏場の日光の当たる場所に移動したところ、経緯糸共に綿糸で織成した従来のジーンズパンツに比較して、明らかに涼しく感じた。従来のジーンズパンツでは日光が当たっている部分がジリジリ加熱される感覚があったが、本実施例に係る涼感織布を使用したジーンズパンツでは、そのように加熱される感覚はしなかった。
【００４６】
上記の実施例はデニム生地に係るものである。本発明の涼感織布の用途は、デニム生地に限定されず、例えば、パジャマ、作業着、カジュアル衣服などの衣服の生地、シーツや枕カバーなどの寝具の生地、リストバンドなどの装飾品の生地、サポーターなどの支持具の生地など、涼感が求められる布製品の生地として好適に使用することができる。
【符号の説明】
【００４７】
１３    経糸
１４    緯糸
１ａ    涼感織布
１１ａ  普通糸
１２ａ  機能性糸
１ｂ    涼感織布
１１ｂ  普通糸
１２ｂ  機能性糸
１ｃ    涼感織布
１１ｃ  普通糸
１２ｃ  機能性糸
１ｄ    涼感織布
１１ｄ  普通糸
１２ｄ  機能性糸
１ｅ    涼感織布
１１ｅ  普通糸
１２ｅ  機能性糸
【図１】
2018076616.tif 000005
【図２】
2018076616.tif 000006
【図３】
2018076616.tif 000007
【図４】
2018076616.tif 000008
【図５】
2018076616.tif 000009
【図６】
2018076616.tif 000010
【図７】
2018076616.tif 000011
【図８】
2018076616.tif 000012
【図９】
2018076616.tif 000013
【図１０】
2018076616.tif 000014
【図１１】
2018076616.tif 000015